СПОСОБЫ ПОЛУЧЕНИЯ КАТАЛИЗАТОРА

1. Композиция титансодержащего гидрогеля, содержащая:
a) гидрогель, который имеет содержание диоксида кремния от около 18 мас.% до около 35 мас.% в расчете на общую массу гидрогеля;
b) воду; и
(c) титан.
2. Композиция титансодержащего гидрогеля по п.1, отличающаяся тем, что титан присутствует в количестве от около 0,1 мас.% до около 10 мас.% в расчете на общую массу гидрогеля.
3. Композиция титансодержащего гидрогеля по п.1, имеющая pH менее чем около 6.
4. Композиция титансодержащего гидрогеля по п.2, имеющая pH менее чем около 6.
3
5. Композиция титансодержащего гидрогеля по п.1, имеющая объем пор, равный или превышающий около 1,4 см/г.
3
6. Композиция титансодержащего гидрогеля по п.4, имеющая объем пор, равный или превышающий около 1,4 см/г.
7. Композиция титансодержащего гидрогеля по п.1, дополнительно содержащая хром в количестве от около 0,1 мас.% до около 10 мас.% в расчете на общую массу гидрогеля.
8. Композиция титансодержащего гидрогеля по п.6, дополнительно содержащая хром в количестве от около 0,1 мас.% до около 10 мас.% в расчете на общую массу гидрогеля.
9. Реакционная композиция, образующая титансодержащий гидрогель, содержащая:
a) кислоторастворимое титансодержащее соединение;
b) силикат щелочного металла;
c) воду; и
d) кислоту,
гидрогель, который имеет содержание диоксида кремния от около 18 мас.% до около 35 мас.% в расчете на общую массу гидрогеля.
10. Реакционная композиция по п. 9, отличающаяся тем, что:
a) кислоторастворимое титансодержащее соединение выбрано из группы, включающей трехвалентный титан, четырехвалентный титан, диоксид титана или их комбинации;
b) силикат щелочного металла включает силикат натрия; и
c) кислота выбрана из группы, включающей соляную кислоту, бромистоводородную кислоту, серную кислоту, азотную кислоту, фосфорную кислоту, хлорную кислоту, сульфаминовую кислоту и любую их комбинацию.
11. Способ получения предкатализатора, включающий приведение в контакт кислоторастворимого титансодержащего соединения с кислотой с образованием первой смеси и приведение в контакт первой смеси с силикатом щелочного металла с образованием гидрогеля, который имеет содержание диоксида кремния от около 18 мас.% до около 35 мас.% в расчете на общую массу гидрогеля.
12. Способ по п. 11, отличающийся тем, что приведение в контакт первой смеси с силикатом щелочного металла с образованием гидрогеля происходит при pH менее чем около 4.
13. Способ по п. 11, отличающийся тем, что силикат щелочного металла включает силикат натрия; и что кислоторастворимое титансодержащее соединение включает трехвалентный титан, четырехвалентный титан, диоксид титана или их комбинации; и что кислота включает минеральную кислоту.
3
14. Способ по п. 11, дополнительно включающий приведение в контакт гидрогеля со щелочным раствором с образованием состаренного гидрогеля; промывание состаренного гидрогеля с образованием промытого гидрогеля и сушку промытого гидрогеля с получением предкатализатора, где предкатализатор имеет объем пор, равный или превышающий около 1,4 см/г.
15. Способ по п. 14, отличающийся тем, что щелочной раствор содержит гидроксид натрия, гидроксид аммония, метасиликат натрия, гидроксид тетраалкиламмония, гидроксид калия или их комбинации.
16. Способ по п. 14, отличающийся тем, что щелочной раствор имеет pH от около 8 до около 13.
17. Способ по п. 14, отличающийся тем, что состаренный гидрогель имеет площадь поверхности, составляющую менее чем около 60% от площади поверхности гидрогеля до состаривания.
18. Способ по п. 14, отличающийся тем, что титан присутствует в количестве от около 0,1 мас.% до около 10 мас.% в расчете на общую массу предкатализатора.
19. Способ по п. 14, дополнительно включающий пропитку предкатализатора хромсодержащим соединением с образованием хромированного титансодержащего диоксида кремния.
20. Способ по п. 19, отличающийся тем, что хром присутствует в количестве от около 0,1 мас.% до около 10 мас.% в расчете на общую массу хромированного титансодержащего диоксида кремния.
21. Гидрогель, полученный с помощью реакционной композиции по п. 9, имеющий содержание диоксида кремния от около 18 мас.% до около 35 мас.% в расчете на общую массу гидрогеля.
22. Гидрогель, полученный способом по п. 11, имеющий содержание диоксида кремния от около 18 мас.% до около 35 мас.% в расчете на общую массу гидрогеля.
23. Ксерогель, полученный дегидратацией титан-содержащего гидрогеля по п.1.
24. Катализатор полимеризации, полученный прокаливанием ксерогеля по п. 23.